(57)【要約】【課題】複数の部品を組み合わせて構成されるゴルフクラブヘッドでは、部品の接合部に嵌合の隙間が生じ、その隙間に塗料が浸透してしまい、外観に不具合を生じる。対策として、隙間に予め目止め処理を施すと、目止め材に含まれる揮発性の溶剤が、ゴルフクラブヘッド表面と塗料の間に閉じこめられ、気泡や塗料の剥離を生じる。本発明は、硬化速度が速く、かつ硬化中に粘性が低下しないＵＶ塗料を用いて、目止め処理を施さなくても美しい外観を有する、複数の部品を一体化して成るゴルフクラブヘッドを提供することを目的とする。【解決手段】課題を解決する為の手段は、複数の部品を一体化して成り、その表面に部品の接合部が露出するゴルフクラブヘッドにおいて、少なくとも前記接合部は、８０ｗ／ｃｍの紫外線を照射したときの硬化速度が１秒から６００秒である塗料で装飾することを特徴とするゴルフクラブヘッドである。【選択図】                図１
2004298441.tif 000002
【特許請求の範囲】
【請求項１】
複数の部品を一体化してなり、その表面に部品の接合部（５）が露出するゴルフクラブヘッド（１）であって、
少なくとも前記接合部（５）は、硬化速度が１秒乃至６００秒であるＵＶ塗料で塗装することを特徴とするゴルフクラブヘッド（１）。
【請求項２】
前記ＵＶ塗料は、岩田カップＮＫ２で３０秒乃至５０秒の粘性であり、光架橋開始剤を２乃至５質量％含むことを特徴とする、請求項１のゴルフクラブヘッド（１）。
【発明の詳細な説明】
【０００１】
【発明の属する技術分野】
本発明は、複数の部品を一体化してなるゴルフクラブヘッドにおいて、ゴルフクラブヘッドの表面に露出する部品の接合部の隙間、あるいはゴルフクラブヘッド表面粗さの偏りや表面欠陥に対する表面調整を行うことなく、美観に優れた塗装を施したゴルフクラブヘッドに関するものである。
【０００２】
【従来の技術】
従来のゴルフクラブヘッドは、１液硬化型や２液反応型の樹脂系塗料で塗装し、自然硬化または加熱硬化により装飾を行っていた。（例えば、特許文献１）
【０００３】
【特許文献１】
特開平５−３３７２２２号公報
【０００４】
【発明が解決しようとする課題】
しかし、複数の部品を一体化してなるゴルフクラブヘッドでは、部品の接合部に嵌合の隙間が生じる。従来の１液硬化型塗料や２液反応型塗料では、自然乾燥の場合は塗料の硬化までに１５時間以上必要であり、硬化中に接合部の隙間に塗料が浸透してしまい、外観に不具合を生じるという問題点を有していた。
【０００５】
このため、ゴルフクラブヘッドを塗装したのちに加熱して塗料の硬化を促進する方法が一般的にとられているが、それでも硬化には４５分程度を要する。また、加熱硬化の場合には、塗料がガラス転移点に移行するまでに、粘性が一時的に低下し、部品の接合部の隙間に塗料が浸透しやすくなるので、隙間に予め目止め処理を施す必要があった。
【０００６】
しかしながら、目止め材には揮発性の溶剤が含有されるので、目止め材を充分に乾燥させずに塗装を施すと、ゴルフクラブヘッド表面と塗料の間に閉じこめられた溶剤が膨張し、気泡や塗料の剥離を生じるという問題点を有していた。
【０００７】
本発明は、かかる問題点を解決するために、硬化速度が速く、かつ硬化中に粘性が低下しないＵＶ塗料を用いて、目止め処理を施さなくても美しい外観を有することができる、複数の部品を一体化して成るゴルフクラブヘッドを提供することを目的とする。
【０００８】
【課題を解決するための手段】
課題を解決するための請求項１における本発明は、複数の部品を一体化してなり、その表面に部品の接合部が露出するゴルフクラブヘッであって、少なくとも前記接合部は、８０ｗ／ｃｍの紫外線を照射したときの硬化速度が１秒から６００秒である塗料で装飾することを特徴とするゴルフクラブヘッドである。このように硬化速度の速い塗料を使用すると、接合部の隙間に塗料が浸透する前に塗料が硬化するので、表面平滑度に優れた塗装面を提供することができる。
【０００９】
また、請求項２における本発明は、塗料は、粘性が岩田カップＮＫ２で３０秒乃至５０秒の粘性で、光架橋開始剤が２乃至５質量％含むＵＶ塗料であることを特徴とするゴルフクラブヘッドである。
【００１０】
上記の光架橋開始剤の含有範囲であれば、８０ｗ／ｃｍの紫外線を対象物に照射することにより、短ければ３秒乃至５秒で、長くとも５分程度で硬化する。一方で粘性が岩田カップＮＫ２で３０秒乃至５０秒であれば、雰囲気温度が２０℃乃至３０℃の一般的な塗装環境においては、０．１ｍｍから０．５ｍｍ程度の隙間に塗料が浸透し表面に凹部が生じるまでに１０分程度を要する。従って、塗料の粘性を岩田カップＮＫ２で３０秒乃至５０秒にすれば、良好な表面精度が得ることができる。
【００１１】
【発明の実施の形態】
本発明の実施の形態を、図を用いて説明する。図１（ａ）は、複数の部品を一体化してなり、その表面に部品の接合部５が露出するゴルフクラブヘッド１であって、少なくとも前記接合部５は、硬化速度が１秒から６００秒である塗料で装飾することを特徴とするゴルフクラブヘッド１である。
【００１２】
【実施例】
図１（ｂ）は、図１（ａ）のＡ−Ａ断面であり、本発明の実施例である。ヘッド本体２のソール３に質量体４を接合するための凹部８を設け、前記凹部８に前記質量体４を、接合部５の隙間６が０．１ｍｍから０．５ｍｍの範囲に収まるように接合してゴルフクラブヘッド１を構成した。
【００１３】
前記ゴルフクラブヘッド１に、粘性が岩田カップＮＫ２において４０秒であり、光架橋開始剤が２．５質量％、レベリング剤が１．０質量％含まれるＵＶ塗料を用いて塗装を施した。塗料の粘性を制御するために、シンナーを希釈剤として用いた。
【００１４】
さらに、ＵＶ塗装を施した前記ゴルフクラブヘッド１を、塗布の３分後にＵＶ硬化炉へ５分間投入した。
【００１５】
図２は図１（ｂ）のゴルフクラブヘッドの接合部５の拡大図であり、塗膜７は、接合部５の隙間６に浸透することなくなめらかな表面を維持していることがわかる。
【００１６】
図３は、比較のために作成したゴルフクラブヘッドの接合部５の拡大図である。接合部５の隙間６は本発明のゴルフクラブヘッドと同等であり、粘性２５秒、レベリング剤１．０質量％を含む２液性ポリウレタン塗料を使用し、吹き付け塗装後２０℃で１時間自然硬化させた後、加熱炉において１００℃で２時間加熱硬化させた。
【００１７】
その結果、接合部５の隙間６に塗料が浸透し、隙間上面の塗装が痩せてしまい、塗膜７の表面平滑性が損なわれていることが解る。
【００１８】
【発明の効果】
本発明は、以上のように硬化速度が速く、かつ硬化中に粘性が低下しないＵＶ塗料を用いて、複数の部品を一体化して成るゴルフクラブヘッドの部品の結合部に生じる隙間に対して、目止め処理を施さなくても美しい外観を有するゴルフクラブヘッドを提供することができる。また、目止め剤の乾燥時間を省き、塗料の硬化時間を短縮することができるので、生産効率を向上させることができる。
【図面の簡単な説明】
【図１】図１は本発明の実施例のゴルフクラブヘッドである。
【図２】図２は本発明のゴルフクラブヘッドの接合部の拡大図である。
【図３】図３は従来のゴルフクラブヘッドの接合部の拡大図である。
【符号の説明】
１  ゴルフクラブヘッド、２  ヘッド本体、３  ソール、４  質量体、５  接合部、６  隙間、７  塗膜、８  凹部
【図１】
2004298441.tif 000003
【図２】
2004298441.tif 000004
【図３】
2004298441.tif 000005